(57)【特許請求の範囲】
【請求項１】
平均粒径が１〜１０ｍｍとなる粒度に破砕された、無数の微細な空隙のある流紋岩であって、７００〜１３００℃の酸化雰囲気で焼成して固めてなる天然石粒(2)を、可撓性と通気性のある袋シート(1)に充填している枕。
【請求項２】
平均粒径が１〜１０ｍｍとなる粒度に破砕された、無数の微細な空隙のある砂岩であって、７００〜１３００℃の酸化雰囲気で焼成して固めてなる天然石粒(2)を、可撓性と通気性のある袋シート(1)に充填している枕。
【請求項３】
平均粒径が１〜１０ｍｍとなる粒度に破砕された、無数の微細な空隙のある流紋岩と砂岩であって、７００〜１３００℃の酸化雰囲気で焼成して固めてなる天然石粒(2)を、可撓性と通気性のある袋シート(1)に充填している枕。
【請求項４】
天然石粒(2)の平均粒径が２〜５ｍｍである請求項１〜３のいずれかに記載される枕。
【請求項５】
袋シート(1)が、複数列の区画室(3)を有し、各々の区画室(3)に天然石粒(2)を充填している請求項１〜３のいずれかに記載される枕。
【発明の詳細な説明】
【０００１】
【発明の属する技術分野】
本発明は、天然石を充填している枕に関する。
【０００２】
【従来の技術】
天然石を充填している枕は開発されている。この種の枕は、以下の公報に記載される。
(1)  特開平９−２２０１４５号
(2)  特開平１０−２２５３５３号
(3)  特開平１０−２２５３５４号
(4)  実開平７−１６２号
(5)  実用新案登録第３０４３１７１号
【０００３】
これ等の公報に記載される枕は、種々の天然石を粒状に加工して、袋シートに充填している。(1)の公報に記載される枕は、蛇紋石、角閃石、結晶質石灰石、千枚石、黒曜石等を撹拌混合して複合鉱物とし、これを小袋に収納している。(2)と(3)の公報に記載される枕は、(1)と同じような天然石からなる複合鉱物を、基布の表面に接着剤で付着して、その表面を被覆布で被覆している。これ等の公報に記載される枕は、天然石からなる複合鉱物により優れた効果を実現する。たとえば、複合鉱物から放射される遠赤外線効果による血流の増進効果、抗菌、脱臭、衛生害虫の忌避効果、防カビ効果等を実現する。
【０００４】
さらに、(4)の公報に記載される枕は、ソバガラと粒状医王石の３ｍｍ玉を充填している。この枕は、ソバガラ感触と粒状医王石の自然石特有の冷感触と、快適な刺激がある特長がある。(5)の公報に記載される枕は、メッシュ地等の通気性素材を縫製している外被材に天然石を充填している。天然石は、アメジストや白水晶を使用している。この枕は、冷たくて熱の放熱が良く、体温熱や汗等の湿気によるダニや虫がわき難く、衛生的である特長がある。
【０００５】
【発明が解決しようとする課題】
以上のように、天然石を充填している枕は、ソバガラ等では実現できない種々の優れた特長を実現できる。ただ、天然石は、硬くて破損しやすい物性であるために、使用するときに小さく破損した屑が漏れて布団を汚す欠点がある。
【０００６】
本発明は、この欠点を解決することを目的に開発されたものである。本発明の重要な目的は、天然石を使用して、枕として優れた特性を実現できるにも関わらず、使用するときに、小さく破損した屑が漏れるのを有効に防止できる枕を提供することにある。
【０００７】
【課題を解決するための手段】
本発明の枕は、平均粒径が１〜１０ｍｍとなる粒度に破砕された、無数の微細な空隙のある流紋岩であって、７００〜１３００℃の酸化雰囲気で焼成して固めてなる天然石粒２を、可撓性と通気性のある袋シート１に充填している。
【０００８】
さらに、本発明の請求項２の枕は、平均粒径が１〜１０ｍｍとなる粒度に破砕された、無数の微細な空隙のある砂岩であって、７００〜１３００℃の酸化雰囲気で焼成して固めてなる天然石粒２を、可撓性と通気性のある袋シート１に充填している。
【０００９】
さらに、本発明の請求項３の枕は、平均粒径が１〜１０ｍｍとなる粒度に破砕された、無数の微細な空隙のある流紋岩と砂岩であって、７００〜１３００℃の酸化雰囲気で焼成して固めてなる天然石粒２を、可撓性と通気性のある袋シート１に充填している。
【００１０】
天然石粒２の平均粒径は、２〜５ｍｍとすることができる。袋シート１は、複数列の区画室３を設けて、各々の区画室３に天然石粒２を充填することができる。複数の区画室３に分割して天然石粒２を充填する枕は、天然石粒２が袋シート１内で一方に偏るのを阻止できるので、枕がいびつに変形するのを有効に防止して快適に使用できる。しかも、この枕は、袋シート１内の天然石粒２が必要以上に移動して互いに擦れ合うのを極減できるので、天然石粒２が破損するのを有効に防止できる特長もある。
【００１１】
【発明の実施の形態】
以下、本発明の実施例を図面に基づいて説明する。ただし、以下に示す実施例は、本発明の技術思想を具体化するための枕を例示するものであって、本発明は枕を下記のものに特定しない。
【００１２】
さらに、この明細書は、特許請求の範囲を理解し易いように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１３】
図１の枕は、袋シート１に天然石粒２を充填している。袋シート１は、可撓性と通気性のあるシート、例えば、布や不織布等のシートを袋状に縫製している。図の袋シート１は、周囲を縫製して全体を四角形とし、さらに、平行に縫製して複数列の区画室３を設けている。各々の区画室３には天然石粒２を充填している。区画室３の幅は、１〜３ｃｍである。この枕は、天然石粒２が遍在するのを防止できる。この枕は、図２に示すように、薄い枕の上に載せて便利に使用できる。
【００１４】
天然石粒２は、砂岩または流紋岩である。天然石粒２は、平均粒径が１〜１０ｍｍとなるように破砕して焼結された、砂岩または流紋岩である。天然石粒２の好ましい平均粒径は、２〜５ｍｍ、さらに好ましくは約２〜４ｍｍである。
【００１５】
本発明の枕に充填している天然石粒２は、原料岩石を破砕し、これを焼結して固くしている。天然石粒２の原料岩石として全ての岩石を使用できるわけではない。原料岩石は、砂岩または流紋岩である。砂岩は堆積岩の一種で、石英粒を、珪酸、粘土、酸化鉄等で結合したものであって、無数の微細な空隙がある。生成過程から、砂岩は磨いても艶がでない等の欠点があるので、装飾用には使用できないが、枕の天然石粒２として使用できる。とくに、砂岩に含まれる鉄分は、酸化雰囲気で焼成するとＦｅ２０３となる。焼成前の砂岩は、鉄分をＦｅ０またはＦｅ３０４の状態で含有している。これ等の酸化鉄の色は黒色であるから、砂岩のボディーカラーは灰色である。酸化雰囲気で焼成して、含有している鉄分を赤色のＦｅ２０３にすると、灰色から美しい赤色系に変色して、天然石粒２を赤色系に着色される。この状態で着色された天然石粒２は、焼結されるときにゆう薬で着色されて、耐候性と耐久性に極めて優れ、劣化して変色することがない。
【００１６】
さらに、砂岩が無数の空隙を有することは、焼結工程における割れを有効に防止すると共に、焼結された状態で強固に結合できることに極めて大切である。天然の岩石は、ほとんどのものがそのままの状態では焼成できない。高温に焼成するとばらばらに割れてしまうからである。たとえば、大理石や、花崗岩である御影石は、綺麗な天然石として好んで使用されるが、この主の岩石を天然石粒２として使用できる粒度に破砕して焼成すると、高温に加熱される状態で割れてしまう。大理石は、変性岩の一種であって、石灰岩が５００〜７００℃の温度で高圧に加圧される変成作用によって、方解石を再結晶してできたものであるが、約６００℃で焼成するとばらばらに崩壊してしまう。花崗岩は、マグマが地中の深いところで冷却してできた天然石で、組織は長石と石英を主として、白雲母、黒雲母、角閃石、輝石等によって種々の色目や結晶の大きさとなっている。花崗岩も石目は粒状の集まりで、小さな点が無数にあるが、約５００℃で焼成すると崩壊してしまう性質がある。
【００１７】
このような天然石に対して、砂岩は無数の空隙によって焼成工程における割れが有効に防止される。無数の空隙が熱収縮を吸収する緩衝作用をするからである。さらに、焼成工程で低融点の成分が溶融、焼結され、焼結後の強度は焼結前よりも強くなる。このため、砂岩を焼成してなる天然石粒２は、ゆう薬等の顔料を添加することなく、表面全体を美しい赤色系に着色して、しかも極めて割れにくい天然石粒となる。
【００１８】
流紋岩は、花崗岩と同じように、マグマがかたまってできた火成岩の一種である。ただ、花崗岩はマグマが地下深くでゆっくりと冷えかたまってできる深成岩の一種であるのに対し、流紋岩はマグマが地表や地表付近で急に冷えかたまってできる火山岩の一種である。したがって、流紋岩は花崗岩と類似する組成を有するが、花崗岩のように地下の加圧状態できたものではなく、地表の浅いところで急冷してできたものであるから、砂岩と同じように無数の空隙があり、この空隙が焼結工程における熱収縮を吸収して割れを防止する。流紋岩も砂岩と同じように、焼成するとかたく焼結されて強固になる特長がある。
【００１９】
砂岩と流紋岩を焼成する温度は、好ましくは７００℃〜１３００℃、さらに好ましくは８００〜１２００℃とする。焼成温度が７００℃よりも低いと、固く焼結できなくなる。また、酸化雰囲気で焼成しても、含有される鉄分を効率よくＦｅ２０３として赤色系に着色できなくなる。焼成温度を高くすると、天然石粒２の内部まで焼結して割れないように固く結合できるが、焼結に要するエネルギーコストが高くなり、また、焼成炉の寿命も短くなる。したがって、焼結温度は、焼結コストと強度とを考慮して最適値とする。
【００２０】
焼結時間は、たとえば１〜５日である。焼結時間を長くして天然石粒２を内部まで固く焼結できる。したがって、焼成時間は、焼成する天然石粒２の平均粒径を考慮して調整する。枕の天然石粒２として使用する砂岩または流紋岩は、１〜３日で内部まで固く焼結できる。大きな塊状の砂岩または流紋岩を焼成し、焼成後に天然石粒２の粒度に破砕する方法は、焼成時間を２〜５日とする。
【００２１】
天然石粒２として使用する粒度の砂岩または流紋岩を焼成して製造される天然石粒２と、大きな塊状の砂岩または流紋岩を焼成して、天然石粒２として使用できる粒度に破砕して製造される天然石粒２は、砂岩や流紋岩を焼結する極めて簡単な処理で、割れないように固く結合できる。
【００２２】
【実施例】
［実施例１］
以下の工程で、天然石粒２として使用できる粒径である平均粒径を２〜４ｍｍに破砕した砂岩を、酸化雰囲気で３日焼成する。焼成は、ゆっくりと１日かけて１０００℃まで昇温し、１日間は１０００℃に保持し、その後１日かけてゆっくりと常温まで冷却して焼成炉から取り出す。この方法で製造された天然石粒２を、図１に示す袋シート１に充填する。この枕は、天然石粒２に充分な強度があるので、使用しても割れ屑が発生しない。また、天然石粒２が美しい赤色系に着色されるので、これが見える袋シート１に入れると美しい枕となる。
【００２３】
［実施例２］
焼成温度を１０００℃から１１２０℃とする以外、実施例１と同様にして砂岩の天然石粒２を製作した。得られた天然石粒２を袋シート１に入れて枕とする。この枕は、実施例１の枕に比較して天然石粒２がより強固となり、天然石粒２の割れ屑は発生しない。また、この枕も、天然石粒２が鮮やかな赤色系に着色されるので、外部から天然石粒２が見える袋シート１に入れて美しい枕にできる。
【００２４】
［実施例３］
砂岩を大きな岩石の状態で焼成し、焼成後に天然石粒２の大きさに破砕し、さらに、１０００℃で焼成する日数を１日から３日にする以外、実施例１と同様にして砂岩の天然石粒２を製作した。得られた天然石粒２を袋シート１に入れて枕とする。この枕は、実施例１の枕に比較して天然石粒２がより強固となり、天然石粒２の割れ屑は発生しない。また、この枕も、天然石粒２が鮮やかな赤色系に着色されるので、外部から天然石粒２が見える袋シート１に入れて美しい枕にできる。
【００２５】
［実施例４］
以下の工程で、天然石粒２として使用できる粒度である平均粒径を約２〜４ｍｍに破砕した流紋岩を、酸化雰囲気で３日焼成する。焼成は、ゆっくりと１日かけて１０００℃まで昇温し、１日間は１０００℃に保持し、その後１日かけてゆっくりと常温まで冷却して焼成炉から取り出す。得られた天然石粒２を袋シート１に入れて枕とする。この枕も、実施例１の枕のように天然石粒２が強固となり、天然石粒２の割れ屑は発生しない。また、この枕も、天然石粒２が鮮やかな赤色系に着色されるので、外部から天然石粒２が見える袋シート１に入れて美しい枕にできる。
【００２６】
［実施例５］
焼成温度を１０００℃から１１２０℃とする以外、実施例４と同様にして流紋岩の天然石粒２を製作した。得られた天然石粒２を袋シート１に入れて枕とする。この枕は、実施例１の枕に比較して天然石粒２がより強固となり、天然石粒２の割れ屑は発生しない。また、この枕も、天然石粒２が鮮やかな赤色系に着色されるので、外部から天然石粒２が見える袋シート１に入れて美しい枕にできる。
【００２７】
［実施例６］
流紋岩を大きな岩石の状態で焼成し、焼成後に天然石粒２の大きさに破砕し、さらに１０００℃で焼成する日数を１日から３日にする以外、実施例４と同様にして流紋岩の天然石粒２を製作した。得られた天然石粒２を袋シート１に入れて枕とする。この枕は、実施例１の枕のように天然石粒２が強固となり、天然石粒２の割れ屑は発生しない。また、この枕も、天然石粒２が鮮やかな赤色系に着色されるので、外部から天然石粒２が見える袋シート１に入れて美しい枕にできる。
【００２８】
［実施例７］
実施例１で製作した砂岩の天然石粒２と、実施例４で製作した流紋岩の天然石粒２とを、同じ体積比で混合して袋シート１に入れて枕とする。この枕は、実施例１や実施例４の枕のように天然石粒２が強固となり、天然石粒２の割れ屑は発生しない。また、この枕も、天然石粒２が鮮やかな赤色系に着色されるので、外部から天然石粒２が見える袋シート１に入れて美しい枕にできる。
【００２９】
［実施例８］
平均粒径を２〜４ｍｍから１．５〜３ｍｍとする以外、実施例１と同様にして天然石粒２を製作し、これを袋シート１に入れて枕とする。この枕は、実施例１の枕と同じように天然石粒２が強固で、天然石粒２の割れ屑は発生しない。
【００３０】
［実施例９］
平均粒径を２〜４ｍｍから１．５〜３ｍｍとする以外、実施例４と同様にして天然石粒２を製作し、これを袋シート１に入れて枕とする。この枕は、実施例４の枕と同じように天然石粒２が強固で、天然石粒２の割れ屑は発生しない。
【００３１】
【発明の効果】
本発明の枕は、天然石を使用するにも関わらず、使用するときに、小さく破損した屑が漏れるのを有効に防止できる特長がある。それは、本発明の枕が、平均粒径が１〜１０ｍｍとなる粒度に破砕された、無数の微細な空隙のある流紋岩または砂岩であって、７００〜１３００℃の酸化雰囲気で焼結されてなる天然石粒を、可撓性と通気性のある袋シートに充填しているからである。本発明の枕は、破砕した天然石を、直接に袋シートに充填しない。高温の酸化雰囲気で焼結した天然石粒を袋シートに充填している。砂岩や流紋岩を焼結した天然石粒は、極めて簡単な処理で、天然石を割れないように固く結合できる。このように、焼結された天然石粒は、固く結合しているので、使用しているときに、袋シート内で擦れ合って小さく破損するのを有効に防止できる。したがって、本発明の枕は、天然石の持つ種々の特性を有効に生かしながら、破損した小さな屑が漏れて布団等を汚すことなく快適に使用できる。
【００３２】
とくに、本発明の枕は、流紋岩や砂岩のように、無数の微細な空隙のある天然石を焼結しているので、焼結工程において、割れの発生を有効に防止できると共に、焼結された状態で強固に結合できる特長もある。このように、割れが防止されて、より強固に結合される天然石粒は、小さく破損され難く、屑の発生を有効に防止できる。
【図面の簡単な説明】
【図１】  本発明の実施例にかかる枕の一部分解斜視図
【図２】  図１に示す枕の使用状態の一例を示す斜視図
【符号の説明】
１…袋シート
２…天然石粒
３…区画室
【図１】
0003793064.tif 000002
【図２】
0003793064.tif 000003